Procédé de réalisation d’une pièce comportant un substrat en métal précieux, le procédé comportant : Une étape de fourniture du substrat en un alliage comportant : Entre 94 wt.% et 99.5 wt.% de cuivre (Cu), Entre 0.5 wt.% et 6 wt.% d’or (Au), Entre 0 wt.% et 4 wt.% d’au moins un élément d’addition, Le total faisant 100% ; Le substrat présentant une surface, dite surface supérieure, et ayant une épaisseur d’au moins 100 µm à partir de la surface supérieure ; Une étape de préparation d’un bain de patine à partir d’un mélange comportant au moins : Entre 3 g et 10 g d’acétate de cuivre (Cu(CH 3 COO) 2 ), anhydre ou hydraté, Entre 3 g et 20 g de sulfate de cuivre (CuSO 4 ), anhydre ou hydraté, et Entre 0.5 g et 2 g de sel (NaCl) ; puis Une étape d’application du bain de patine sur la surface supérieure du substrat. Procédé selon la revendication 1, dans lequel l’étape de préparation d’un bain de patine comporte : Une étape de chauffage d’un litre d’eau distillée ou permutée à une température comprise entre 80°C et 100°C ; Une étape d’ajout de 3 g à 10 g d’acétate de cuivre, anhydre ou hydraté, par exemple 4.82 g d’acétate de cuivre anhydre (Cu(CH 3 COO) 2 ) ou 5.3 g d’acétate de cuivre monohydraté (Cu(CH 3 COO) 2 , H 2 O), et de 3 g à 10 g de sulfate de cuivre, anhydre ou hydraté, par exemple 3.19 g de sulfate de cuivre anhydre (CuSO 4 ) ou 5 g de sulfate de cuivre pentahydraté (CuSO 4 , 5H 2 O), dans l’eau chauffée, produisant un premier mélange ; Une étape d’agitation pendant une durée comprise entre 30 minutes et 90 minutes du premier mélange ; puis Une étape d’ajout de 0.5 g à 2 g, par exemple 1 g, de sel (NaCl), dans le premier mélange ; Une étape d’ajout de 3 g à 10 g de sulfate de cuivre, anhydre ou hydraté, par exemple 3.19 g de sulfate de cuivre anhydre (CuSO 4 ) ou 5 g de sulfate de cuivre pentahydraté (CuSO 4 , 5H 2 O) dans le premier mélange, produisant un deuxième mélange ; puis Une étape d’agitation du deuxième mélange pendant une durée comprise entre 30 minutes et 90 minutes, produisant le bain de patine. Procédé selon l’une quelconque des revendications 1 ou 2, comportant une étape de formation de l’alliage du substrat comportant : une étape de mélange d’au moins, en proportions, de 45 g à 55 g, par exemple 50 g, d’or (Au) avec entre 800 g et 1200 g, par exemple 1000 g, de cuivre (Cu) pur. Procédé selon l’une quelconque des revendications 1 à 3, comportant une étape de formation du substrat sur une base, la base étant par exemple en inox, aluminium, bronze ou laiton. Procédé selon la revendication 4, dans lequel l’étape de formation du substrat comporte : une étape de dépôt galvanique ou par projection de l’alliage sur la base, configurée pour former une épaisseur du substrat d’au moins 100 µm. Procédé selon l’une quelconque des revendications 1 à 5, comportant, préalablement à l’étape d’application de la patine : Une étape de décapage, par exemple par une solution d’acide sulfurique (H 2 SO 4 ), de la surface supérieure du substrat ; puis Une étape de rinçage du substrat, par exemple de rinçage à l’eau. Procédé selon l’une quelconque des revendications 1 à 6, dans lequel l’étape d’application du bain de patine comporte une étape d’immersion du substrat dans le bain de patine, l’étape d’immersion ayant une durée comprise entre 45 minutes et 90 minutes, par exemple 60 minutes, et le bain de patine ayant une température comprise entre de 80°C et 100°C. Pièce obtenue par un procédé selon l’une quelconque des revendications 1 à 7, la pièce comportant : Au moins un substrat en un alliage comportant au moins : Entre 94% et 99.5% de cuivre (Cu), Entre 0.5% et 6% d’or (Au), Entre 0% et 4% d’au moins un élément d’addition, Le total faisant 100% ; Le substrat présentant une surface, dite surface supérieure, et ayant une épaisseur d’au moins 100 µm à partir de la surface supérieure ; et Et une patine appliquée sur la surface supérieure du substrat, la patine ayant une épaisseur d’au moins 5 µm, par exemple comprise entre 5 et 30 µm, et la patine comportant au moins : un oxyde de cuivre, par exemple sous forme de cuprite (Cu 2 O), et de l’or (Au). Pièce selon la revendication 8, dans laquelle la patine comporte entre 0% et 0.01% d’au moins l’un parmi : du carbone, de l’oxygène, du chlore, du potassium, du calcium, ou du fer. Pièce selon l’une quelconque des revendications 8 ou 9, dans laquelle l’élément d’addition a une teneur comprise entre 0% et 1%, voire entre 0% et 0.01%. Pièce selon l’une quelconque des revendications 8 à 10, dans laquelle l’élément d’addition comporte au moins l’un parmi : de l’argent (Ag) ; de l’arsenic (As), du zinc (Zn), du plomb (Pb), du fer (Fe), ou de l’étain (Sn). Pièce selon l’une quelconque des revendications 8 à 11, dans laquelle la patine comporte une teneur en or comprise en 5% et 15%, par exemple 13%. Pièce selon l’une quelconque des revendications 8 à 12, dans laquelle l’alliage du substrat comporte 95.24% de cuivre (Cu) et 4.76% d’or (Au). Pièce selon l’une quelconque des revendications 8 à 13, présentant une surface noire caractérisé par colorimétrie dans l’espace de couleur L*a*b* CIE 1976 avec une valeur de « L » comprise entre 10 et 50, une valeur de « a » comprise entre -1.5 et 1 ; et une valeur de « b » comprise entre -8 et 1.